실시 예 에서 , 반응 셀 챔버 ( 5 b 31 ) 는 은 보일러 를 포함 할 수 있 다 . 실시 예 에서 , 은과 같 은 용융 금속 의 증기압 은 작동 온도 에서 대략 평형 에 도달 하 도록 하 여 정지 에 대한 금속 증발 및 은 기화 에 대한 전력 손실 및 열 제거 에 의한 응축 이 제거 된다 . 3000 K 및 3500 K 의 작동 온도 에서 의 예시 적 인 은 증기압 은 각각 10 기압 및 46 기압 이 다 . 전지 작동 온도 에서 평형 은 증기압 의 유지 는 셀 발전 작동 동안 환류 액체 은 으로 전지 압력 을 유지 하 는 안정 적 인 수단 을 포함 한다 . 돔 ( 5 b 4 ) 은 고압 및 고온 에서 파열 될 수 있 기 때문 에 , 실시 예 에서 셀 챔버 ( 5 b 3 ) 의 압력 은 흑체 방열기 ( 5 b 4 ) 를 가로 질러 순수 한 압력 차 가 존재 하 지 않 도록 반응 셀 챔버 ( 5 b 31 ) 의 압력 과 매칭 된다 . 실시 예 에서 , 중력 에 대한 크리프 와 같 은 텅스텐 돔 흑체 방열기 ( 5 b 4 ) 의 크리프 를 방지 하 기 위해 반응 셀 챔버 ( 5 b 31 ) 에서 약 1 mTorr 내지 100 Torr 의 범위 와 같 은 약간 의 과잉 압력 이 유지 될 수 있 다 . 실시 예 에서 , 흑체 방열기 ( 5 b 4 ) 의 금속 에 안정 화 첨가제 를 첨가 함 으로써 크리프 가 억제 될 수 있 다 . 실시 예 에서 , 크리프 를 감소 시키 기 위해 텅스텐 은 소량 의 K , Re , CeO 2 , HfC , Y 2 O 3 , HfO 2 , La 2 O 3 , ZrO 2 , Al 2 O 3 , SiO 2 및 K 2 O 중 적어도 하나 와 같 은 첨가제 로 도핑 된다 . 첨가제 는 1 ppm 내지 10 wt % 의 범위 와 같 은 임의 의 바람직 한 양 일 수 있 다 .